(57)【要約】【課題】本発明に従う難燃剤組成物は、本発明に従う組成物が使用されるところの重縮合組成物のバーニング時間が実質的に短縮されると言う利点を示す。好ましくは難燃剤組成物は、ポリエステル又はポリアミドにおいて使用される。【解決手段】本発明は、（Ａ）有機リン化合物及び（Ｂ）メラミン若しくはメラミンから誘導される化合物、又はメラミン−リン化合物（ＡＢ）を少なくとも含み、並びに２〜１２個の炭素原子を有するオレフィン、及び酸基、酸無水物基又はエポキシ基を含む化合物の０．１〜３０重量％を含むポリマー化合物（ここで上記重量％は、該ポリマー化合物の重量に対するものである）を含むところのハロゲンを含まない難燃剤組成物に関する。本発明はまた、本発明に従う難燃剤組成物を含むところの重縮合組成物に関する。【特許請求の範囲】
【請求項１】
有機リン化合物（Ａ）、
メラミン若しくはメラミンから誘導される化合物（Ｂ）、
又はメラミン−リン化合物（ＡＢ）の少なくともいずれかを含むところのハロゲンを含まない難燃剤組成物において、該組成物がまた、２〜１２個の炭素原子を有するオレフィンの少なくとも一つのタイプと、酸基、酸無水物基又はエポキシ基を含む少なくとも一つの化合物の０．１〜３０重量％とを含むポリマー化合物（Ｃ）（ここで上記重量％は、ポリマー化合物（Ｃ）の重量に対するものである）を含むことを特徴とする組成物。
【請求項２】
成分（Ｃ）が、Ｅ、Ｘ及びＹに基く化学組成を有するポリマーであることを特徴とし、ここで、Ｅはエチレン残基であり、Ｘは下記式の化合物
【化１】
2004506048.tif 000007
（ここで、Ｒ１は、１〜８個の炭素原子を持つアルキル残基であり、Ｒ２は、Ｈ、ＣＨ３又はＣ２Ｈ５である）
から形成される残基であり、かつＹはグリシジル（アルキル）アクリレートから形成される残基である請求項１記載の組成物。
【請求項３】
成分（Ｃ）が、エチレン／アクリル酸エステル／グリシジルメタクリレート、エチレン／アクリル酸エステル／無水マレイン酸、エチレン／グリシジルメタクリレート、エチレン／メタクリル酸、プロピレン／無水マレイン酸及びプロピレン／アクリル酸ポリマーであることを特徴とする請求項１記載の組成物。
【請求項４】
成分（Ｃ）が、エチレン／アクリル酸エステル／グリシジルメタクリレートターポリマーであることを特徴とする請求項３記載の組成物。
【請求項５】
成分（Ｃ）が、エチレン／メチルメタクリル酸エステル／グリシジルメタクリレートターポリマーであることを特徴とする請求項４記載の組成物。
【請求項６】
成分（Ｃ）が、無水マレイン酸で変性された、エチレン／アルファ‐オレフィンコポリマーであることを特徴とする請求項１記載の組成物。
【請求項７】
有機リン化合物（Ａ）又はメラミン−リン化合物（ＡＢ）が、ホスフェート、ホスフィネート又はホスホネートであることを特徴とする請求項１〜６のいずれか一つに記載の組成物。
【請求項８】
メラミン、メラミンシアヌレート、メラミンホスフェート、メラム、メレム又はそれらの混合物が、成分（ＡＢ）の成分（Ｂ）として選ばれることを特徴とする請求項１〜７のいずれか一つに記載の組成物。
【請求項９】
請求項１〜８のいずれか一つに記載の難燃剤組成物を含むところの重縮合組成物において、重縮合物が、ポリエステル又はポリアミドであることを特徴とする重縮合組成物。
【請求項１０】
ポリエステルが、ＰＥＴ（ポリエチレンテレフタレート）、ＰＢＴ（ポリブチレンテレフタレート）、ＰＥＮ（ポリエチレンナフタレート）、ＰＰＴ（ポリフェニレンテレフタレート）又はＰＢＮ（ポリブチレンナフタレート）を含む群から選ばれることを特徴とする請求項９記載の重縮合組成物。
【請求項１１】
ポリアミドが、ポリアミド−６、ポリアミド−６，６及びポリアミド−４，６を含む群から選ばれることを特徴とする請求項９記載の重縮合組成物。
【請求項１２】
無機フィラーがまた存在することを特徴とする請求項９〜１１のいずれか一つに記載の重縮合組成物。
【請求項１３】
無機フィラーがガラスファイバーであることを特徴とする請求項１２記載の重縮合組成物。
【請求項１４】
少なくとも、
有機ホスフェート又はホスホネート、
メラミンシアヌレート、メラミンホスフェート、メラム、メレム又はそれらの混合物、
エチレン／アクリル酸エステル／グリシジルメタクリレートポリマー、
ガラスファイバー、
ＰＥＴ（ポリエチレンテレフタレート）、ＰＢＴ（ポリブチレンテレフタレート）、ＰＥＮ（ポリエチレンナフタレート）又はＰＢＮ（ポリブチレンナフタレート）を含む群から選ばれるポリエステル
を含むところのポリエステル組成物。
【請求項１５】
少なくとも、
有機ホスフェート又はホスホネート、
メラミンシアヌレート、メラミンホスフェート、メラム、メレム又はそれらの混合物、
無水マレイン酸で変性された、エチレン／アルファ‐オレフィンコポリマー、
ガラスファイバー、
ポリアミド−６、ポリアミド−６，６及びポリアミド−４，６を含む群から選ばれるポリアミド
を含むところのポリアミド組成物。
【発明の詳細な説明】
【０００１】
【発明の属する技術分野】
本発明は、有機リン化合物（Ａ）及びメラミン若しくはメラミンから誘導される化合物（Ｂ）、又はメラミン−リン化合物（ＡＢ）を少なくとも含有する、ハロゲンを含まない難燃剤組成物に関する。
【０００２】
【従来の技術】
そのような組成物は、国際特許出願公開第９９／０２６０６号公報から公知である。該公報は、レゾルシノール‐ビス‐（ジフェニルホスフェート）（ＲＤＰ）又はメチルホスホン酸及びメラミンシアヌレート又はメラムのトリメチロールプロパノールエステルから成る、ハロゲンを含まない難燃剤組成物を含むところのポリブチレンテレフタレート（ＰＢＴ）組成物を開示している。該公報はまた、メチルホスホン酸及びメラミンシアヌレート又はメラムのトリメチロールプロパノールエステルから成る、ハロゲンを含まない難燃剤組成物を含むところのポリアミド‐６組成物も開示している。
【０００３】
現在の技術水準に従う該組成物の欠点は、難燃剤組成物が使用され得るところの重縮合組成物、とりわけ、ガラスファイバーを含むポリアミド及びポリエステル組成物が、最も高い要求に未だ適合していないところの難燃性を有することである。とりわけ、アフターバーニング時間が通常余りに長く、多くの場合に３０秒間よりさえ長く、その結果として、Ｕｎｄｅｒｗｒｉｔｅｒ ＬａｂｏｒａｔｏｒｉｅｓのＵＬ−９４試験に従うＶ−０等級が得られ得ない。この故に、アフターバーニング時間、即ち、組成物が火炎の除去後に燃焼する時間を短くすることが望まれ得る。
【０００４】
【発明が解決しようとする課題】
本発明に従う難燃剤組成物が使用されるところの重縮合組成物は結果として、例えば、より良好なＵＬ−９４等級を得ることができ、又は国際特許出願公開第９９／０２６０６号公報に開示されたものに類似する、難燃性を有する重縮合組成物は、より少ない量の難燃剤組成物を使用することにより得られ得る。
【０００５】
【課題を解決するための手段】
本発明者らは今驚くべきことに、現在の技術水準に従う難燃剤組成物（Ａ）＋（Ｂ）又は（ＡＢ）を含むところの重縮合組成物がまた、２〜１２個の炭素原子を有するオレフィンの少なくとも一つのタイプと、酸基、酸無水物基又はエポキシ基を含む少なくとも一つの化合物の０．１〜３０重量％とを含むポリマー化合物（Ｃ）（ここで上記重量％は、ポリマー化合物（Ｃ）の重量に対するものである）も含むなら、該重縮合組成物のアフターバーニング時間が短縮され得ることを見出した。
【０００６】
本発明の他の部分は、本発明に従う難燃剤組成物を含む重縮合組成物である。本発明に従う重縮合組成物の更なる利点は、本発明に従う重縮合組成物の機械的性質が、成分（Ｃ）を含まないところの現在の技術水準に従う重縮合組成物の機械的性質より低くないか又は有意的には低くないことである。
【０００７】
【発明の実施の形態】
成分（Ｃ）として、本発明に従う難燃剤組成物が、２〜１２個の炭素原子を有する少なくとも一つのオレフィンと、酸基、酸無水物基又はエポキシ基を含む少なくとも一つの化合物の０．１〜３０重量％とを含むポリマー化合物（ここで上記重量％は、ポリマー化合物（Ｃ）の重量に対するものである）を含む。適切な化合物は、例えば、エチレン、プロピレン、又は酸基、酸無水物基若しくはエポキシ基を含むコモノマーの（コポリマー化合物の重量に対して）０．１〜３０重量％を含むエチレン‐プロピレンコポリマーである。該ポリマーはまた、上記の基を含まないところのコモノマー、例えば、アクリル酸エステル又は酢酸ビニルを含み得る。好ましくは、該ポリマー化合物は、酸基、酸無水物基又はエポキシ基を含む化合物の（該ポリマー化合物の重量に対して）０．５〜１２重量％を含む。そのような化合物の例、アクリル酸、メタクリル酸、無水マレイン酸、グリシジルアクリレート及びグリシジルメタクリレートである。
【０００８】
好ましい実施態様において、ポリマー化合物は、Ｅ、Ｘ及びＹに基く一般的な化学組成を有する化合物であり、ここで、Ｅはエチレン残基を示し、Ｘは、下記式の化合物
【化２】
2004506048.tif 000002
（ここで、Ｒ１は、１〜８個の炭素原子を持つアルキル残基であり、Ｒ２は、Ｈ、ＣＨ３又はＣ２Ｈ５である）
から形成される残基を示し、かつＹは、グリシジル（アルキル）アクリレート、例えば、グリシジル（メタ）アクリレートから形成される残基である。好ましくは、Ｅ、Ｘ及びＹに基くポリマー化合物は、４０〜９０重量％のＥ、１〜４０重量％のＸ及び０．５〜２０重量％のＹを含み、ここで、該量の合計は１００重量％に等しい。
【０００９】
ハロゲン含有難燃剤ポリエステル組成物において１〜２０重量％の濃度でＥ、Ｘ及びＹに基く化学組成を有するポリマーの使用は、特に低温において、該ポリエステル組成物の伸度を増加するための欧州特許第１７４，３４３号公報（Ｄｕｐｏｎｔ）から公知である。
【００１０】
ポリマー成分（Ｃ）は、例えば、エチレン／アクリル酸エステル／グリシジルメタクリレートターポリマー（Ｌｏｔａｄｅｒ（商標）ＡＸ、Ｅｌｆ Ａｔｏｃｈｅｍ）、エチレン／グリシジルメタクリレート（Ｂｏｎｄｆａｓｔ（商標）、分子量Ｍｎ＝１２０，０００を持つＥ、Ｓｕｍｉｔｏｍｏ）、エチレン／メタクリル酸（Ｎｕｃｒｅｌ（商標）、Ｄｕｐｏｎｔ）、プロピレン／無水マレイン酸（Ｈｉｍｏｎｔ）、プロピレン／アクリル酸（Ｐｏｌｙｂｏｎｄ（商標）、ＢＰ Ｃｈｅｍｉｃａｌ）及び無水マレイン酸で変性された、エチレン／アルファ‐オレフィンコポリマー（Ｔａｆｍｅｒ（商標）、Ｍｉｔｓｕｉ）として市販されている。好ましくは、エチレン／アクリル酸エステル／グリシジルメタクリレートターポリマーが選ばれ、より好ましくはエチレン／メチルメタクリル酸エステル／グリシジルメタクリレートターポリマー（Ｌｏｔａｄｅｒ（商標）ＡＸ ８９００、Ｅｌｆ Ａｔｏｃｈｅｍ、約９０，０００の分子量（Ｍｎ）を持つ）が選ばれる。
【００１１】
ポリエステル組成物において、良好な結果が、エチレン／メチルメタクリル酸エステル／グリシジルメタクリレートターポリマー（Ｌｏｔａｄｅｒ（商標）ＡＸ ８９００）により得られた。ポリアミド組成物において、良好な結果が、０．５重量％の無水マレイン酸で変性された、エチレン‐プロピレンコポリマー（Ｔａｆｍｅｒ（商標）、Ｍｉｔｓｕｉ）により得られた。
【００１２】
適切な有機リン化合物（成分Ａ）は、例えば、有機ホスフェート、ホスファイト、ホスホネート、ホスフィネート及びホスフィン酸化物である。好ましくは、ホスフェート、ホスホネート又はホスフィネートが選ばれる。そのようなリン化合物の例は、例えば、「Ｅｎｃｙｃｌｏｐｅｄｉａ ｏｆ Ｃｈｅｍｉｃａｌ Ｔｅｃｈｎｏｌｏｇｙ」第１０巻、第３９６頁以降（１９８０年）に述べられている。多くのもの、例えば、ＡＫＺＯ−Ｎｏｂｅｌ（オランダ国）から商標Ｆｙｒｏｌｆｌｅｘ ＲＤＰとして市販されているレゾルシノール‐ビス（ジフェニルホスフェート）オリゴマー、ＦＭＣ（英国）から商標Ｋｒｏｎｉｔｅｘ ＣＤＰとして市販されているクレジル‐ジフェニルホスフェート（ＣＤＰ）、Ａｌｂｒｉｇｈｔ ＆ Ｗｉｌｓｏｎ（米国）から商標Ａｎｔｉｂｌａｚｅ １０４５として市販されているメチルホスホン酸のトリメチロールプロパノールエステル、Ａｍｅｒｉｃａｎ Ｃｙａｎａｍｉｄ（米国）から商標Ｃｙａｇａｒｄ ＲＦ１０４１として市販されているポリペンタエリトリトールホスホネート、Ｃｌａｒｉａｎｔ（ドイツ国）から商標Ｈｏｓｔａｆｌａｍ ＯＰ ９１０として市販されている環状ジ‐及びトリホスホネートの混合物がある。
【００１３】
好ましくは低揮発分のリン化合物が成分（Ａ）として選ばれる。
【００１４】
メラミンから誘導される化合物（成分Ｂ）として使用するために、例えば、メラミン誘導体、メラミン縮合生成物又はそれらの混合物が適している。この出願の文脈において、「メラミン誘導体」は、例えば、メチル、エチル、エテニル、フェニル又はトルイルを含む基から選ばれる、一つ又はそれ以上のアルキル、アリール、アラルキル又はシクロアルキル基で置換された一つ又はそれ以上のアミン基を持つメラミンであると理解される。そのようなメラミン誘導体の例は、Ｎ，Ｎ’，Ｎ”−トリフェニルメラミンである。メラミン誘導体の他の例は、メラミンシアヌレートである。この出願の文脈において、「メラミン縮合生成物」は、二つ又はそれ以上のメラミン化合物が互いに結合されているところの化合物、例えば、メラム、メレム、メロン及びより高分子のオリゴマー及びメントンであると理解される。これらは、例えば、国際特許出願公開第９６／１６９４８号公報に開示された方法を使用して得られ得る。
【００１５】
好ましくは、メラミン、メラミンシアヌレート、メラミンホスフェート、メラム、メレム又はそれらの混合物が、成分（Ｂ）として選ばれる。
【００１６】
メラミン‐リン化合物（ＡＢ）として使用するために、メラミンホスフェートのような化合物、例えば、メラミンピロホスフェート及びメラミンポリホスフェートが適切である。
【００１７】
本発明に従う難燃剤組成物は、（重縮合組成物の合計重量に対して）１〜５０％、好ましくは１０〜４０％の間の濃度で重縮合組成物中に使用される。該濃度は原則として当業者により実験的に決定され得る。成分（Ａ）、（Ｂ）、（ＡＢ）及び（Ｃ）の比はまた、広い範囲内で変化し得る。有機リン化合物（成分Ａ）の濃度は、広い範囲、例えば、（重縮合組成物の合計重量に対して）０．５〜２０重量％、好ましくは１〜１５重量％の間で変化し得る。メラミン又はそれから誘導される化合物（成分Ｂ）の濃度は、広い範囲、例えば、（重縮合組成物の合計重量に対して）２〜２５重量％、好ましくは３〜２０重量％、最も好ましくは４〜１６重量％の間で変化し得る。ポリマー化合物（成分Ｃ）の濃度は、広い範囲、（重縮合組成物の合計重量に対して）好ましくは１〜２０重量％、より好ましくは１〜１０重量％の間で変化し得る。当業者は、計画的調査により自己の場合における最適な組成を決定し得るであろう。
【００１８】
本発明に従う組成物は、当業者に公知の全ての重縮合組成物における難燃剤系として使用され得る。好ましくは、該組成物は、ポリエステル及びポリアミド組成物において使用される。
【００１９】
適切なポリエステルの例は、ポリアルキレンテレフタレート又はイソフタル酸とそれのコポリエステル、例えば、ポリエチレンテレフタレート（ＰＥＴ）、ポリブチレンテレフタレート（ＰＢＴ）、ポリアルキレンナフタレート、例えば、ポリエチレンナフタレート（ＰＥＮ）、ポリプロピレンナフタレート（ＰＰＮ）、ポリフェニレンテレフタレート（ＰＰＴ）及びポリブチレンナフタレート（ＰＢＮ）、ポリアルキレンビベンゾエート、例えば、ポリエチレンビベンゾエート並びに上記のポリエステルのコポリエステルである。好ましくは、ＰＥＴ、ＰＢＴ、ＰＥＮ、ＰＰＴ又はＰＢＮが選ばれる。また、上記の基から選ばれるハードポリエステルセグメントに加えて、少なくともポリエーテル又は脂肪族ポリエステルから誘導されるソフトポリエステルセグメントをまた含むところのブロックコポリエステルが適切である。エラストマー性を有するそのようなブロックコポリエステルの例は、例えば、「Ｅｎｃｙｃｌｏｐｅｄｉａ ｏｆ Ｐｏｌｙｍｅｒ Ｓｃｉｅｎｃｅ ａｎｄ Ｅｎｇｉｎｅｅｒｉｎｇ」、第１２巻、第７５頁以降（１９８８年）、Ｊｏｈｎ Ｗｉｌｅｙ ＆ Ｓｏｎｓ、及び「Ｔｈｅｒｍｏｐｌａｓｔｉｃ Ｅｌａｓｔｏｍｅｒｓ」、第２版、第８章（１９９６年）、Ｈａｎｓｅｒ Ｖｅｒｌａｇに開示されており、その関連ある内容は本明細書に記述されているとみなされる。更に、またポリエステルブレンド、例えば、ＰＥＴ／ＰＢＴ、ＰＢＴ／ポリカーボネート又はＰＢＴ／ゴムブレンドが適している。
【００２０】
適切なポリアミドの例は、脂肪族ポリアミド ＰＡ−６、ＰＡ−６，６、ＰＡ−９、ＰＡ−１１、ＰＡ−４，６及びそれらのコポリアミド、並びに例えば、ＰＡ−６又はＰＡ−６，６及び芳香族ジカルボン酸及び脂肪族ジアミン、例えば、イソフタル酸及びテレフタル酸及びヘキサンジアミンに基いたセミ芳香族ポリアミド、例えば、ＰＡ−６／６．Ｔ、ＰＡ−６，６／６，Ｔ、ＰＡ−６，６／６／６，Ｔ及びＰＡ−６，６／６，Ｉ／６，Ｔである。好ましくはＰＡ−６、ＰＡ−６，６及びＰＡ−４，６が選ばれる。更に、またポリアミドブレンドが適している。
【００２１】
本発明に従う組成物はまた、本発明から本質的に外れることなしに、重縮合組成物において通常使用されるところの当業者に公知の他の添加剤、とりわけ、顔料、加工助剤、例えば、離型剤、結晶化促進剤、核剤、軟化剤、ＵＶ及び熱安定剤、酸化防止剤等を含む重縮合組成物に使用され得る。難燃性を促進するところの他の物質、例えば、ポリフェニレンエーテル及びポリカーボネートのような炭素形成性物質、並びにドリッピング挙動に影響を及ぼすところの物質、例えば、ポリテトラフルオロエチレンのようなフッ素ポリマーが、任意的にまた加えられ得る。
【００２２】
とりわけ、重縮合組成物は、無機フィラー又は強化材を含む。適切な無機フィラー又は強化材は、当業者に公知の全てのフィラー、例えば、ガラスファイバー、金属ファイバー、グラファイトファイバー、アラミドファイバー、ガラスビーズ、アルミニウムシリケート、アスベスト、マイカ、クレー、焼成クレー及びタルクである。好ましくはガラスファイバーが選ばれる。
【００２３】
本発明に従う重縮合組成物は、例えば、溶融混合により単純な方法において得られ得る。次いで、押出機のスロート中又は溶融物のいずれかに、押出機に全ての所望の成分を調合するための手段を備えた押出機が使用される。
【００２４】
本発明は更に、次の実施例及び比較例に関して説明されるであろう。
【００２５】
【実施例】
【実施例Ｉ及びＩＩ並びに比較例Ａ及びＢ】
多数のポリエステル組成物が、種々の濃度において次の成分を使用することにより製造された。
重縮合物：ポリブチレンテレフタレート（ＰＢＴ）：オランダ国のＤＳＭ Ｅｎｇｉｎｅｅｒｉｎｇ Ｐｌａｓｔｉｃｓ製のＡｒｎｉｔｅ（商標）ＰＢＴ
成分Ａ：米国のＡｌｂｒｉｇｈｔ ＆ Ｗｉｌｓｏｎ製のＡｎｔｉｂｌａｚｅ（商標）１０４５
成分Ｂ：メラミンシアヌレート：オランダ国のＤＳＭ Ｍｅｌａｐｕｒ製のＭｅｌａｐｕｒ（商標）ＭＣ５０
成分Ｃ：フランス国のＥｌｆ Ａｔｏｃｈｅｍ製のＬｏｔａｄｅｒ（商標）ＡＸ８９００、この成分は、エチレン、メチルメチレンアクリレート（ＭＭＡ、２４重量％）及びグリシジルメタクリレート（ＧＭＡ、８重量％）の、分子量Ｍｎ＝９０，０００を有するターポリマーである。
【００２６】
他の添加剤：
ガラスファイバー：長さ４〜４．５ｍｍ及び直径１０〜１４μｍ
解除剤
該組成物は、ＺＳＫ３０二軸押出機を使用して製造された。
【００２７】
該組成物は、射出成形試料に使用された。これらは次のテストに供された。
２３℃／５０％の相対湿度（ＲＨ）で４８時間後の１．６ｍｍにおけるＵＬ９４に従う難燃性
ＩＳＯ ５２７−１に従う弾性率の測定
ＩＳＯ ５２７−１に従う破断における引張応力の測定
結果は表１に要約されている。
【００２８】
【表１】
表１：ハロゲンを含まないポリエステル組成物。全ての量は、組成物の全重量に対する重量％である。
2004506048.tif 000003
ＮＣ＝等級なし
ＵＬ−９４に従うＶ−０、Ｖ−１及びＶ−２等級
「ドリッピングまでの平均時間」＝火炎の適用から第一ドロップの落下までの時間
【００２９】
表１から以下のことが推論され得る。
現在の技術に従う組成物への成分（Ｃ）の添加は、Ｖ−０等級が得られるようなアフターバーニング時間の著しい短縮をもたらす。
弾性率及び破断における引張応力は本質的に、成分（Ｃ）の添加により影響されない。
【００３０】
組成物Ｉ及びＡの難燃性はまた、７０℃における１６８時間の予備処理後に測定された。結果は表２に要約されている。アフターバーニング時間の著しい短縮がまたこれらの条件下に得られた。
【００３１】
【表２】
表２：ハロゲンを含まないポリエステル組成物
2004506048.tif 000004
【００３２】
【実施例ＩＩＩ〜ＶＩ及び比較例Ｃ〜Ｆ】
多数のポリエステル組成物が、種々の濃度における次の成分を使用することにより製造された。
重縮合物：ポリブチレンテレフタレート（ＰＢＴ）：オランダ国のＤＳＭ Ｅｎｇｉｎｅｅｒｉｎｇ Ｐｌａｓｔｉｃｓ製のＡｒｎｉｔｅ（商標）ＰＢＴ
成分Ａ：
ＡＢ：米国のＡｌｂｒｉｇｈｔ ＆ Ｗｉｌｓｏｎ製のＡｎｔｉｂｌａｚｅ（商標）１０４５
ＮＨ：米国のＧｒｅａｔ Ｌａｋｅｓ製のＮＨ−１１９７（ペンタエリトリトールとリン酸の環状エステル）
成分Ｂ：オランダ国のＤＳＭ Ｍｅｌａｐｕｒ製の、メラミン（２．５重量％）、メラム（０．４重量％）、メレム（７９．１重量％）及びより高級なメラミン同族体（１８重量％）の混合物
成分Ｃ：フランス国のＥｌｆ Ａｔｏｃｈｅｍ製のＬｏｔａｄｅｒ（商標）ＡＸ８９００、この成分は、エチレン、メチルメチレンアクリレート（ＭＭＡ、２４重量％）及びグリシジルメタクリレート（ＧＭＡ、８重量％）の、分子量Ｍｎ＝９０，０００を有するターポリマーである。
【００３３】
他の添加剤：
ガラスファイバー：長さ４〜４．５ｍｍ及び直径１０〜１４μｍ
該組成物は、ＺＳＫ３０二軸押出機を使用して製造された。
【００３４】
該組成物は、射出成形試料に使用された。これらは次のテストに供された。
２３℃／５０％の相対湿度（ＲＨ）で４８時間後の１．６ｍｍにおけるＵＬ９４に従う難燃性
【００３５】
結果は表３に要約されている。これらの結果から、成分Ｃを含む組成物は、成分Ｃを含まない組成物より短いアフターバーニング時間を有することが明らかである。また、成分Ｂの量は、該組成物にアフターバーニング時間を与えることなしに成分Ｃの存在下に低下され得る。
【００３６】
【表３】
表３：ハロゲンを含まないポリエステル組成物。全ての量は、組成物の全重量に対する重量％である。
2004506048.tif 000005
【００３７】
【実施例ＶＩＩ及び比較例Ｇ】
ポリアミド組成物が、種々の濃度において次の成分を使用することにより製造された。
重縮合物：ポリアミド−６：オランダ国のＤＳＭ Ｅｎｇｉｎｅｅｒｉｎｇ Ｐｌａｓｔｉｃｓ製のＡｋｕｌｏｎ（商標）ＰＡ−６
成分Ａ：Ｐコンパウンド：米国のＡｌｂｒｉｇｈｔ ＆ Ｗｉｌｓｏｎ製のＡｎｔｉｂｌａｚｅ（商標）１０４５
成分Ｂ：メラミンシアヌレート：オランダ国のＤＳＭ Ｍｅｌａｐｕｒ製のＭｅｌａｐｕｒ（商標）ＭＣ５０
成分Ｃ：日本国のＭｉｔｓｕｉ製のＴａｆｍｅｒ （商標）ＭＰ０６１０
【００３８】
他の添加剤：
ガラスファイバー：長さ４〜４．５ｍｍ及び直径１０〜１４μｍ
【００３９】
該組成物は、ＺＳＫ３０二軸押出機を使用して製造された。
【００４０】
【表４】
表３：ハロゲンを含まないポリアミド組成物
2004506048.tif 000006
【国際公開パンフレット】
2004506048.tif 000008
2004506048.tif 000009
2004506048.tif 000010
2004506048.tif 000011
2004506048.tif 000012
2004506048.tif 000013
2004506048.tif 000014
2004506048.tif 000015
2004506048.tif 000016
2004506048.tif 000017
2004506048.tif 000018
2004506048.tif 000019
2004506048.tif 000020
2004506048.tif 000021
2004506048.tif 000022
2004506048.tif 000023
2004506048.tif 000024
2004506048.tif 000025
2004506048.tif 000026
2004506048.tif 000027
【国際公開パンフレット（コレクトバージョン）】
2004506048.tif 000028
【国際調査報告】
2004506048.tif 000029
2004506048.tif 000030
2004506048.tif 000031